(57)【要約】【課題】亜鉛系めっき鋼板を塗装原板とする塗装鋼板において、クロムイオンの溶出による環境問題を生じること無く、切断端面でのエッジクリープを効果的に抑制する。【解決手段】亜鉛系めっき鋼板のめっき層の上に、化成処理皮膜、下塗り塗膜、上塗り塗膜を有する塗装鋼板において、前記下塗り塗膜中に顔料として、第二リン酸ニッケル、第三リン酸ニッケルの１種または２種が合計１５〜５０質量％含有されており、当該下塗り塗膜の平均厚さが２μｍ以上であることを特徴とする塗装鋼板。前記亜鉛系めっき鋼板としては、亜鉛めっき鋼板、または質量％でＡｌ：２２％以下、Ｍｇ：１０％以下、Ｓｉ：２％以下、Ｂ：０.１％以下、Ｔｉ：０.１％以下の１種以上を含有し、残部Ｚｎおよび不可避的不純物からなるめっき層を有するめっき鋼板が挙げられる。【選択図】図１
2011000745.tif 000002
【特許請求の範囲】
【請求項１】
亜鉛系めっき鋼板のめっき層の上に、化成処理皮膜、下塗り塗膜、上塗り塗膜を有する塗装鋼板において、前記下塗り塗膜中に顔料として、第二リン酸ニッケル、第三リン酸ニッケルの１種または２種が合計１５〜５０質量％含有されており、当該下塗り塗膜の平均厚さが２μｍ以上であることを特徴とする塗装鋼板。
【請求項２】
前記亜鉛系めっき鋼板は、亜鉛めっき鋼板、または質量％でＡｌ：２２％以下、Ｍｇ：１０％以下、Ｓｉ：２％以下、Ｂ：０.１％以下、Ｔｉ：０.１％以下の１種以上を含有し、残部Ｚｎおよび不可避的不純物からなるめっき層を有するめっき鋼板である請求項１に記載の塗装鋼板。
【請求項３】
下塗り塗膜の平均厚さが２〜２５μｍである請求項１または２に記載の塗装鋼板。
【請求項４】
請求項１または２に記載の塗装鋼板を素材として成形され、金属が露出した切断端面を持つ外装部材。
【発明の詳細な説明】
【技術分野】
【０００１】
本発明は、亜鉛系めっき鋼板を原板とする塗装鋼板であって、切断端面や曲げ加工部などの金属露出部における耐食性、特に屋外暴露特性を改善した塗装鋼板、およびそれを用いた外装部材に関する。
【背景技術】
【０００２】
塗装鋼板の原板としては従来から耐食性の良好な亜鉛めっき鋼板が多用されている。しかし、塗装鋼板の切断端面には鋼素地が露出し、その部位での腐食が問題となることがある。
【０００３】
切断端面における鋼素地の腐食に関しては、亜鉛めっき層の犠牲防食作用、並びにめっき層に由来する保護性の腐食生成物および塗膜中に配合された防錆顔料に由来するリン酸塩成分などによる保護皮膜によって腐食の進行が抑制される。特に最近では耐食性に優れた亜鉛系めっき鋼板（例えばＺｎ−Ａｌ−Ｍｇ系合金めっき鋼板）が開発され、その腐食生成物による優れた保護作用によって切断端面における耐赤錆発生性は従来より大きく改善された。
【０００４】
切断端面からの金属の腐食は、クロメート系の化成処理層を形成させたり、塗膜中にクロム酸系の防錆顔料を含有させたりすることによって効果的に抑制することができる。しかし、環境問題から最近ではクロムイオンの溶出が生じない材料が求められている。
【０００５】
特許文献１、２には、亜鉛系めっき鋼板やＺｎ−Ａｌ系めっき鋼板を原板とする塗装鋼板について、曲げ加工部あるいは切断端面の金属露出部における耐食性を改善するために塗膜中に変性シリカ、リン酸亜鉛、リン酸カルシウム、リン酸マグネシウムなどの防錆顔料を配合させる手法が開示されている。この場合、化成処理皮膜や塗膜にクロム成分を含まないので、環境には優しい。
【先行技術文献】
【特許文献】
【０００６】
【特許文献１】特開２００２−１８７２３４号公報
【特許文献２】特開２００５−１６９７６５号公報
【発明の概要】
【発明が解決しようとする課題】
【０００７】
塗装鋼板の切断端面には、鋼素地の他に、めっき層も露出している。めっき層は、切断端面の部分から腐食が進行していく。めっき層の腐食に伴って切断端面近傍では塗膜に膨れが生じる。この切断端面での塗膜膨れの現象は「エッジクリープ」と呼ばれ、施工後の建材の外観を損ねる要因となり好ましくない。
【０００８】
図１に、塗装鋼板の切断端面近傍における断面構造を模式的に示す。鋼素地１の上に亜鉛系のめっき層２が形成され、その上に化成処理皮膜３を介して下塗り塗膜４、上塗り塗膜５が形成されている。めっき層２は、切断端面６の側から腐食して腐食部分１０を形成する。腐食部分１０は腐食生成物により体積が膨張する。この膨張による「膨れ」が上塗り塗膜５の表面まで伝わり、エッジクリープ２０が生じてしまう。切断端面６からエッジクリープ２０の最前線までの距離ｘを「エッジクリープ長さ」と呼ぶ。めっき層２の腐食の進行に伴ってエッジクリープ長さは増大する。
【０００９】
特許文献１、２の技術によれば、屋外で雨水に曝された曲げ加工部のクラック発生箇所や切断端面において、塗膜に配合された防錆顔料の成分が溶出し、これらの溶出成分とめっき層から溶出したＡｌイオン、Ｚｎイオンなどが反応して難溶性腐食生成物を形成する。この腐食生成物はめっき層および鋼素地が露出している部分に保護皮膜を形成し、耐食性が向上する。ところが発明者らの詳細な調査によれば、特許文献１、２に開示の塗装鋼板では、エッジクリープの進行に関し、改善の余地があることがわかった。
【００１０】
本発明はこのような現状に鑑み、亜鉛系めっき鋼板を塗装原板とする塗装鋼板において、クロムイオンの溶出による環境問題を生じること無く、切断端面でのエッジクリープを効果的に抑制する手法を提供しようというものである。
【課題を解決するための手段】
【００１１】
上記目的は、亜鉛系めっき鋼板のめっき層の上に、化成処理皮膜、下塗り塗膜、上塗り塗膜を有する塗装鋼板において、前記下塗り塗膜中に顔料として、第二リン酸ニッケル、第三リン酸ニッケルの１種または２種が合計１５〜５０質量％含有されており、当該下塗り塗膜の平均厚さが２μｍ以上好ましくは２〜２５μｍであることを特徴とする塗装鋼板によって達成される。前記亜鉛系めっき鋼板としては、亜鉛めっき鋼板、または質量％でＡｌ：２２％以下、Ｍｇ：１０％以下、Ｓｉ：２％以下、Ｂ：０.１％以下、Ｔｉ：０.１％以下の１種以上を含有し、残部Ｚｎおよび不可避的不純物からなるめっき層を有するめっき鋼板が挙げられる。
【００１２】
また本発明では、上記の塗装鋼板を素材として成形され、金属が露出した切断端面を持つ外装部材が提供される。外装部材は建築物の屋外環境に曝される部位を構成する部材であり、代表的には屋根部材が挙げられる。
【発明の効果】
【００１３】
本発明によれば、亜鉛系めっき鋼板の表面にクロムフリーの化成処理皮膜および塗膜を形成した塗装鋼板において、切断端面の金属露出部で問題となっていたエッジクリープの発生量を顕著に抑制することが可能となる。
【図面の簡単な説明】
【００１４】
【図１】塗装鋼板の切断端面近傍における断面構造を模式的に示した図。
【発明を実施するための形態】
【００１５】
本発明では、下塗り塗膜の中に所定量の第二リン酸ニッケル（ＮｉＨＰＯ4）、第三リン酸ニッケル（Ｎｉ3(ＰＯ4)2）の１種以上を防錆顔料として存在させている。発明者らは詳細な検討の結果、リン酸ニッケルを使用した場合、リン酸マグネシウム、リン酸カルシウム、リン酸亜鉛などの防錆顔料と比較し、エッジクリープの成長が抑制されることを見出した。またカルシウムシリケート等の変性シリカ顔料と比べ、リン酸ニッケルは、粒子が多孔性を有していないことから下塗り塗料中への均一な混合が容易である。カルシウムシリケートはカルボン酸等の酸化性官能基を有する塗料に添加するとゲル化を引き起こし、塗装することができなくなる場合がある。これに対しリン酸ニッケルは塗料種に制限されることなく防錆顔料として添加できる。リン酸ニッケル顔料のエッジクリープの抑制効果はカルシウムシリケート顔料を上回る。
【００１６】
亜鉛系めっき鋼板を原板とする塗装鋼板に、塗膜の防錆顔料によって耐食性を付与する場合、防錆顔料としては鋼素地やめっき層の主要構成元素であるＦｅ、Ｚｎ、Ａｌよりも卑な金属を成分とする物質を使用するのが通常である。例えばＮｉのような金属を防錆顔料の成分に用いると、Ｆｅ、Ｚｎ、Ａｌよりも貴であることから、防食とは逆の作用、すなわちアノード反応の促進を招くことが懸念される。したがって、そのような金属を成分に持つ防錆顔料を塗料中に多量に含有させるような配合設計は、いわば非常識であると考えることもできる。ところが発明者らの研究によれば、エッジクリープの抑制に関し、リン酸ニッケルが極めて有効に作用することが明らかとなった。
【００１７】
リン酸ニッケルがエッジクリープの抑制に有効に作用するメカニズムについては現時点で必ずしも明確ではないが、リン酸ニッケルはめっき層の腐食先端部（図１の符号３０）付近において活発に溶出し、これがめっき層からのＺｎの溶出速度を緩和しているのではないかと推測される。すなわち、めっき層の腐食先端部（最前線）では、めっき層の金属（主としてＺｎ）が、外部から侵入してきた水分（酸素）と反応して溶出し、水素イオンが発生する。このため腐食先端部ではｐＨが低下している。金属Ｚｎは低ｐＨ下で溶出しやすいことから、めっき層の腐食は更に進行していく。ところが、後述の実験結果に示されるように、リン酸ニッケルは中性域ではほとんど溶出しないが、低ｐＨになると溶出しやすくなる。めっき層の腐食先端部付近において、下塗り塗膜は化成処理皮膜を通して低ｐＨの溶液と接触しているので、防錆顔料として配合されたリン酸ニッケルが腐食先端部に溶出する。このとき、リン酸ニッケルの溶出成分によって保護性の高い腐食生成物が形成され、めっき金属（Ｚｎ等）の腐食速度が緩慢になるのではないかと考えられる。
【００１８】
以下、本発明を特定する事項について説明する。
〔めっき鋼板〕
塗装原板となるめっき鋼板としては、亜鉛系めっき鋼板が採用される。例えば、従来、塗装原板として一般的に用いられている亜鉛めっき鋼板を適用することができる。具体的にはＪＩＳ Ｇ３３０２：２００７に規定される溶融亜鉛めっき鋼板（鋼帯を含む）、およびＪＩＳ Ｇ３３１３：２００７に規定される電気亜鉛めっき鋼板（鋼帯を含む）を適用することができる。また、質量％でＡｌ：２２％以下、Ｍｇ：１０％以下、Ｓｉ：２％以下、Ｂ：０.１％以下、Ｔｉ：０.１％以下の１種以上を含有し、残部Ｚｎおよび不可避的不純物からなる組成の合金めっき層を有するめっき鋼板を適用することができる。この場合、特に高耐食性の亜鉛系めっき鋼板として実用化されているＺｎ−３〜２２％Ａｌ−２〜１０％Ｍｇ系合金めっき鋼板に適用すると、その耐食性を一層向上させることができる。めっき付着量は鋼板片面あたり２０〜２００ｇ／ｍ2程度の範囲とすればよい。
【００１９】
〔化成処理皮膜〕
めっき鋼板を塗装原板として使用する際には、多くの場合、下地処理として化成処理が施される。以前はクロメート処理が多用されていたが、最近では環境に配慮してクロムフリー処理が主流となっている。ただし、クロムフリー処理の場合、クロメート処理と同等以上の耐食性を安定して確保することは必ずしも容易ではなく、その意味でも後述の防錆顔料の配合が重要となる。クロムフリー処理としては、例えばチタン化合物、ジルコニウム化合物等と、有機樹脂を溶解させた水溶液を用いて有機−無機複合皮膜を形成する処理、アミノシランやエポキシシランを始めとするカップリング剤とポリビニルアルコール、ポリウレタン、ポリアクリル、ポリフェノールなどを始めとする水溶性またはエマルジョン樹脂等からなる処理等、種々のものが知られている。本発明では、これら公知の手法で形成した化成処理層を有するものが利用できる。特にチタン化合物およびフッ化物を含有する無機−有機複合皮膜型のクロムフリー化成処理層を有するものが好適である。
【００２０】
〔下塗り塗膜〕
本発明では、下塗り塗膜（プライマー）中に顔料として第二リン酸ニッケル（ＮｉＨＰＯ4）、第三リン酸ニッケル（Ｎｉ3(ＰＯ4)2）の１種または２種を合計１５〜５０質量％の範囲で配合させる。これらの合計含有量が１５質量％未満である場合は、エッジクリープの顕著な抑制効果を安定して得ることが難しい。２０質量％以上とすることがより好ましい。下塗り塗膜の厚さが２〜５μｍ程度と比較的薄い場合は上記顔料の合計含有量を２５質量％以上とすることがより効果的である。一方、５０質量％を超えて多量に含有させても効果は飽和し不経済となり、また、塗布性や塗膜密着性を損なう要因となる。第二リン酸ニッケルと第三リン酸ニッケルの合計含有量は４０質量％以下とすることがより好ましく、３５質量％以下に管理しても構わない。なお、第二リン酸ニッケルと第三リン酸ニッケルの効果を比較すると、第三リン酸ニッケルの方がより効果が大きい。したがって、第三リン酸ニッケルを採用したものがより好ましい対象となる。配合させる顔料粉末は例えばレーザー回折式粒度分布測定装置を用いた体積平均粒子径Ｄ50において０.１〜１０μｍ程度とすればよい。なお、リン酸ニッケル以外の顔料を複合して配合させても良いが、その場合は全ての顔料の合計量を５０質量％以下とすることがより好ましい。
【００２１】
下塗り塗膜用の塗料としては、従来のプライマーと同様の有機溶媒および樹脂成分を主体とするものを調合すれば良く、特にこだわる必要はない。塗装方法も従来一般的な手法が採用できる。下塗り塗膜の乾燥後の平均厚さは少なくとも２μｍを確保する。それより薄いとリン酸ニッケル成分の絶対量が少なくなって効果が低減しやすい。ただし、２５μｍを超えるような厚い下塗り塗膜を形成させても効果は飽和する。したがって２５μｍ以下の平均厚さとすることがコスト的に好ましい。
【００２２】
〔上塗り塗膜〕
上塗り塗膜は、従来から塗装鋼板に使用されている種々のものが適用対象となる。上塗り塗膜の乾燥後の平均厚さは１０〜４０μｍ程度である。塗装方法も従来一般的な手法が採用できる。
【実施例１】
【００２３】
防錆顔料を含有する遊離塗膜を用いて、中性に近い溶液、および酸性溶液に浸漬したときの塗膜からの顔料成分の溶出量を調べた。
防錆顔料として、第二リン酸マグネシウム（ＭｇＨＰＯ4）、第三リン酸ニッケル（Ｎｉ3(ＰＯ4)2）、第三リン酸亜鉛（Ｚｎ3(ＰＯ4)2）を用意した。第二リン酸マグネシウムと第三リン酸ニッケルはそれぞれＤ50が２〜３μｍの塊状である。第三リン酸亜鉛はＤ50が１０μｍ程度の鱗片状であるが、鱗片状粒子の厚さが２〜３μｍと薄いため塗装性に問題はなかった。これらの顔料のいずれか１種類を含有するエポキシ系塗料を調合し、各塗料について遊離塗膜を作製した。乾燥塗膜中における防錆顔料の含有量はいずれも３０質量％とした。塗膜厚さは約５μｍである。
試験液として以下の２種類を用意した。
〔中性に近い溶液〕
Ｃｌ-濃度：２００ｍｇ／Ｌ、ＳＯ42-濃度：２００ｍｇ／Ｌ、ｐＨ実測値：５.９
〔酸性溶液〕
Ｃｌ-濃度：１００ｍｇ／Ｌ、ＳＯ42-濃度：２４０ｍｇ／Ｌ、ＮＯ3-濃度：９３ｇ／ｍＬ、ｐＨ実測値：２.３
【００２４】
各試験液１Ｌ（リットル）中に、遊離塗膜２００ｍｇを入れ、液を６０℃に維持した状態で２８日間保持した。保持後の液を分析し、顔料の成分元素の濃度（溶出量）を調べた。その結果を表１に示す。
【００２５】
【表１】
2011000745.tif 000003
【００２６】
表１からわかるように、第二リン酸マグネシウムは中性に近い溶液と酸性溶液とで同等の溶出量であった。これに対し、第三リン酸ニッケルおよび第三リン酸亜鉛はともに、中性に近い溶液ではほとんど溶出しないが、酸性溶液では多量の溶出がみられた。後述のように、第三リン酸ニッケルは、第三リン酸亜鉛よりもエッジクリープ抑制効果が大きいが、これは、低ｐＨの腐食先端部付近で迅速に溶出したリン酸ニッケルの溶出成分は、リン酸亜鉛の溶出成分に比べ、めっき金属の腐食を抑制する保護性の高い腐食生成物を形成しやすいためではないかと推察される。
【実施例２】
【００２７】
表２、表３に示す各種の防錆顔料を含有させた下塗り塗料を使用して塗装鋼板を作製し、曲げ加工部での塗膜密着性、および促進試験（ＣＣＴ）２４０時間、１０００時間におけるエッジクリープ長さを調べた。
【００２８】
めっき鋼板として、板厚０.４ｍｍの普通鋼冷延焼鈍鋼板の表面にめっき付着量３０ｇ／ｍ2の電気亜鉛めっきを施したものを用意した。その亜鉛めっき層の表面に以下の方法で化成処理を施し、クロムフリーの化成処理皮膜を形成した。
（化成処理）；ヘキサフルオロチタン酸：５５ｇ／Ｌ、ヘキサフルオロジルコニウム酸：１０ｇ／Ｌ、アミノメチル置換ポリビニルフェノール：７２ｇ／Ｌを含有する塗布型クロムフリー化成処理液をめっき層表面に常温で塗布し、水洗することなく１００℃で乾燥させた。
Ｔｉ換算付着量：１０ｍｇ／ｍ2、Ｚｒ換算付着量：２.５ｍｇ／ｍ2、Ｆ換算付着量：２０ｍｇ／ｍ2、ポリビニルフェノール換算付着量：４０ｍｇ／ｍ2
【００２９】
下塗り塗料は、エポキシ樹脂をベースとし、表２、表３に示す各種の防錆顔料をいずれも乾燥塗膜において３０質量％となるように混合したものを使用した。この塗料をバーコーター法により化成処理皮膜の上に塗布し、２００℃で乾燥・焼付けを行って下塗り塗膜を形成させた。乾燥後の下塗り塗膜の片面あたりの平均厚さはいずれも５μｍとなるようにした。なお、本発明例に使用した第三リン酸ニッケル、第二リン酸ニッケルはいずれも平均粒子径Ｄ50が約２〜３μｍの塊状粒子の粉末である。
【００３０】
上塗り塗料は、一般的なポリエステル樹脂系のものを使用した。この塗料をバーコーター法により下塗り塗膜の上に塗布し、２１５℃で乾燥・焼付けを行って上塗り塗膜を形成させ、塗装鋼板を得た。乾燥後の上塗り塗膜の片面あたりの平均厚さはいずれも１２μｍとなるようにした。ここでは塗膜下の腐食を観察しやすいようにクリア塗膜とした。
【００３１】
（塗膜密着性）
上記の塗装鋼板から採取した板材に２Ｔ曲げを施し、曲げ加工部の外側表面についてＪＩＳ Ｚ１５２２に規定されるセロハン粘着テープを貼付した後、剥がす方法で塗膜剥離試験を行い、曲げ加工部の外側表面の面積に占める塗膜剥離が生じた面積の割合を測定した。その結果、いずれの塗装鋼板も塗膜剥離面積率が５％未満であり、塗膜密着性は良好であることが確認された。
【００３２】
（エッジクリープ長さ）
各塗装鋼板から切断端面を有する耐食性試験片を作製し、促進試験（ＣＣＴ）に供した。切断端面には鋼素地とめっき層が露出している。耐食性試験片の裏面は常温乾燥型のポリエステル系樹脂ベースのシール塗料によりシールした。各試験片について、「塩水噴霧（５質量％塩水、ｐＨ＝７、３５℃×１ｈ）→乾燥（５０℃×４ｈ）→湿潤（相対湿度９８％、５０℃×３ｈ）」を１サイクルとする促進試験を３０サイクル（２４０時間）または１２５サイクル（１０００時間）実施した。
【００３３】
促進試験後の試験片の切断端面部についてエッジクリープ長さ（図１のｘに相当する長さ）を測定した。切断端面の全域を調べて、最もエッジクリープ長さの長い部分の値を当該試験片のエッジクリープ長さの成績値として採用し、評価した。
ＣＣＴ２４０時間の結果を表２に、ＣＣＴ１０００時間の結果を表３に示す。
【００３４】
【表２】
2011000745.tif 000004
【００３５】
【表３】
2011000745.tif 000005
【００３６】
表２、表３からわかるように、リン酸ニッケルを防錆顔料に用いた本発明例のものは、ＣＣＴ２４０時間において他の防錆顔料を用いたものより優れた耐エッジクリープ性を有し、ＣＣＴ１０００時間になると他の防錆顔料との差が一層明瞭となった。すなわち本発明例の塗装鋼板は、特に長期間の使用において優れた耐エッジクリープ性を呈することが確認された。なかでも第三リン酸ニッケルを含有させたものは一層優れた効果を呈する。塗膜密着性についても問題ない。
【実施例３】
【００３７】
防錆顔料として実施例２で使用したものと同種の第三リン酸ニッケル顔料および第二リン酸ニッケル顔料を用意し、下塗り塗膜中における防錆顔料の含有量を種々変化させた塗装鋼板を作製した。その際、第三リン酸ニッケル顔料と第二リン酸ニッケル顔料を配合比１：１で複合添加したものも作製した。下塗り塗膜中の防錆顔料含有量を変化させたことを除き、実施例２と同様の条件で実験を行った。加工部の塗膜密着性はいずれも良好であった。表４にＣＣＴ１０００時間におけるエッジクリープ長さの測定結果を示す。
【００３８】
【表４】
2011000745.tif 000006
【００３９】
第三リン酸ニッケル、第二リン酸ニッケルとも、下塗り塗膜中の含有量が１５質量％以上のものにおいて顕著なエッジクリープ抑制効果が認められた。
【実施例４】
【００４０】
防錆顔料として実施例２で使用したものと同種の第三リン酸ニッケル顔料および第二リン酸ニッケル顔料を用意し、下塗り塗膜の乾燥後の平均厚さを種々変化させた塗装鋼板を作製した。その際、第三リン酸ニッケル顔料と第二リン酸ニッケル顔料を配合比１：１で複合添加したものも作製した。下塗り塗膜の平均厚さを変化させたことを除き、実施例２と同様の条件で実験を行った。加工部の塗膜密着性はいずれも良好であった。表５にＣＣＴ１０００時間におけるエッジクリープ長さの測定結果を示す。
【００４１】
【表５】
2011000745.tif 000007
【００４２】
第三リン酸ニッケル、第二リン酸ニッケルとも、下塗り塗膜の平均厚さを２μｍ以上とすることにより顕著なエッジクリープ抑制効果が認められた。
【符号の説明】
【００４３】
１    鋼素地
２    めっき層
３    化成処理皮膜
４    下塗り塗膜
５    上塗り塗膜
６    切断端面
１０    腐食箇所
２０    エッジクリープ
３０    めっき層の腐食先端部
【図１】
2011000745.tif 000008